(57)【要約】【課題】耐ブロッキング性、密着性に優れ、且つエフロ発生を十分に防止できる窯業系無機基材用オートクレーブ養生前シーラー、及び及びこれを用いた窯業系無機基材の塗装方法を提供する。【解決手段】水及び乳化剤の存在下、アルコキシシリル基含有重合性不飽和モノマ−及びその他の重合性不飽和モノマーからなるモノマ−混合物を乳化重合して得られるアクリル共重合体（ｉ）の存在下に、さらにアルコキシシリル基含有重合性不飽和モノマー、必要に応じて水酸基含有重合性不飽和モノマーやシクロアルキル基含有重合性不飽和モノマ−、及びその他の重合性不飽和モノマーからなるモノマ−混合物を加えて乳化重合して得られるアクリル共重合体（ｉｉ）を含むコア／シェルエマルションであって、共重合体（ｉ）及び共重合体（ｉｉ）のガラス転移温度が特定範囲であるコア／シェルエマルションを主成分とする。【選択図】    なし【特許請求の範囲】
【請求項１】
水及び乳化剤の存在下、アルコキシシリル基含有重合性不飽和モノマ−０．０１〜２０重量％及びその他の重合性不飽和モノマー８０〜９９．９９重量％からなるモノマ−混合物を乳化重合して得られるアクリル共重合体（ｉ）の存在下に、さらにアルコキシシリル基含有重合性不飽和モノマー０．０１〜２０重量％、水酸基含有重合性不飽和モノマー０〜１０重量％、シクロアルキル基含有重合性不飽和モノマ−０〜７０重量％及びその他の重合性不飽和モノマー０〜９９．９９重量％からなるモノマ−混合物を加えて乳化重合して得られるアクリル共重合体（ｉｉ）を含むコア／シェルエマルションであって、共重合体（ｉ）のガラス転移温度（ＴｇＡ）が−４０〜３０℃であり、共重合体（ｉｉ）のガラス転移温度（ＴｇＢ）が３５〜１００℃であって、該ＴｇＢがＴｇＡより少なくとも２０℃以上高いコア／シェルエマルションを主成分とする窯業系無機基材用オートクレーブ養生前シーラー。
【請求項２】
アルコキシシリル基含有重合性不飽和モノマ−が、ビニルトリエトキシシランである請求項１記載のオートクレーブ養生前シーラー。
【請求項３】
窯業系無機基材の１次養生板に、請求項１又は２記載のオートクレーブ養生前シーラーを塗布した後、オートクレーブ養生を行なう窯業系無機基材の塗装方法であって、オートクレーブ養生前シーラーを塗布する前に１次養生板を予備加熱する、及び／又はオートクレーブ養生前シーラーを塗布した後に乾燥してからオートクレーブ養生を行なう窯業系無機基材の塗装方法。
【請求項４】
オートクレーブ養生後に、上塗り塗装を行なう請求項３記載の窯業系無機基材の塗装方法。
【請求項５】
請求項３又は４記載の塗装方法によって得られる窯業系無機建材。
【発明の詳細な説明】
【０００１】
【発明の属する技術分野】
本発明は、耐ブロッキング性、密着性に優れ、且つエフロ発生を十分に防止できる窯業系無機基材用オートクレーブ養生前シーラー、及び及びこれを用いた窯業系無機基材の塗装方法に関する。
【０００２】
【従来の技術】
従来、建物の屋根葺材、壁材等の建材は、セメント成分を主成分とする無機基材を板状に成形した後、一次養生し、オートクレーブ養生前シーラーを塗布、乾燥後、オートクレーブ養生、切削加工、プレヒートを行った後、セカンドシーラー塗装、次いで乾燥を行うことによりシーラー塗装板を製造、もしくは上記プレヒート後に、セカンドシーラー塗装、乾燥、上塗り塗装、乾燥を順次行うことにより上塗り塗装板が製造されている。
【０００３】
上記オートクレーブ養生前シーラーは、主に、耐防黴性、耐塩害性、耐候性、耐エフロレッセンス性、セカンドシーラー塗膜との密着性等の性能を向上させるために使用されている。このオートクレーブ養生前シーラーとして、従来、フミン酸水溶液や熱可塑性アクリル樹脂エマルションが使用されていたが、フミン酸水溶液はセカンドシーラー塗膜との付着性が劣るといった欠点があり、また熱可塑性アクリル樹脂エマルションはオートクレーブ養生（通常、１６０〜１７０℃、８〜９Ｋｇｆ／ｃｍ２、４〜８時間、水蒸気存在下）の際に基材同士が互いに付着してブロッキングするために取り扱いが困難となるといった欠点があった。
【０００４】
そこで本出願人は、基材への浸透性が良好で且つ架橋性官能基を有する水溶性樹脂を含む水性シーラーを提案した（例えば、特許文献１、特許文献２参照）。この水性シーラーによれば、耐水性、耐ブロッキング性、耐エフロレッセンスに優れた被膜の形成が可能である。
【０００５】
一方、上記無機建材の基材は、従来、低廉で、耐火性、補強性に優れるアスベスト（石綿）をセメントに混ぜて平板や波板状に成形されていた。ところが、このアスベストは、発ガン原因物質の有力候補の１つに挙げられており、近年、アスベストを含まない建材（石綿非含有建材）へと移行しつつある。
【０００６】
【特許文献１】
特開２０００−２０４２８５号公報
【特許文献２】
ＷＯ００／０７９６０号パンフレット
【０００７】
【発明が解決しようとする課題】
しかしながらアスベストを含まない建材用基材では、強度確保のためにセメント含有量が増大するため、従来に比べてエフロ発生が著しくなり、上述のような従来のオートクレーブ養生前シーラーではこのエフロ発生を十分防止することができないという問題があった。
【０００８】
本発明の目的は、耐ブロッキング性を損なうことなく、エフロ発生を十分に防止できる窯業系無機基材用オートクレーブ養生前シーラー、及び及びこれを用いた窯業系無機基材の塗装方法を提供することにある。
【０００９】
【課題を解決するための手段】
本発明者らは、上記問題を解決するために鋭意研究した結果、特定のコア／シェルエマルションを主成分とするシーラーをオートクレーブ養生前シーラーとして１次養生板に塗布することによって、耐ブロッキング性に優れ、且つエフロ発生を十分に防止でき、さらに基材及び上塗り層との密着性にも非常に優れることを見出し本発明に到達した。
【００１０】
即ち、本発明は、
１．水及び乳化剤の存在下、アルコキシシリル基含有重合性不飽和モノマ−０．０１〜２０重量％及びその他の重合性不飽和モノマー８０〜９９．９９重量％からなるモノマ−混合物を乳化重合して得られるアクリル共重合体（ｉ）の存在下に、さらにアルコキシシリル基含有重合性不飽和モノマー０．０１〜２０重量％、水酸基含有重合性不飽和モノマー０〜１０重量％、シクロアルキル基含有重合性不飽和モノマ−０〜７０重量％及びその他の重合性不飽和モノマー０〜９９．９９重量％からなるモノマ−混合物を加えて乳化重合して得られるアクリル共重合体（ｉｉ）を含むコア／シェルエマルションであって、共重合体（ｉ）のガラス転移温度（ＴｇＡ）が−４０〜３０℃であり、共重合体（ｉｉ）のガラス転移温度（ＴｇＢ）が３５〜１００℃であって、該ＴｇＢがＴｇＡより少なくとも２０℃以上高いコア／シェルエマルションを主成分とする窯業系無機基材用オートクレーブ養生前シーラー、
２．アルコキシシリル基含有重合性不飽和モノマ−が、ビニルトリエトキシシランである１項記載のオートクレーブ養生前シーラー、
３．窯業系無機基材の１次養生板に、１又は２項記載のオートクレーブ養生前シーラーを塗布した後、オートクレーブ養生を行ない、次いで上塗り塗装を行なう窯業系無機基材の塗装方法であって、オートクレーブ養生前シーラーを塗布する前に１次養生板を予備加熱する、及び／又はオートクレーブ養生前シーラーを塗布した後に乾燥してからオートクレーブ養生を行なう窯業系無機基材の塗装方法、
４．オートクレーブ養生後に、上塗り塗装を行なう３項記載の窯業系無機基材の塗装方法、
５．３又は４項記載の塗装方法によって得られる窯業系無機建材。、
に関する。
【００１１】
【発明の実施の形態】
本発明において主成分として使用されるコア／シェルエマルションは、水及び乳化剤の存在下、アルコキシシリル基含有重合性不飽和モノマ−及びその他の重合性不飽和モノマーからなるモノマ−混合物を乳化重合して得られるアクリル共重合体（ｉ）の存在下に、さらにアルコキシシリル基含有重合性不飽和モノマー、必要に応じて水酸基含有重合性不飽和モノマー、シクロアルキル基含有重合性不飽和モノマ−及びその他の重合性不飽和モノマーからなるモノマ−混合物を加えて乳化重合して得られるアクリル共重合体（ｉｉ）を含むコア／シェル型のエマルションである。
【００１２】
アルコキシシリル基含有重合性不飽和モノマ−としては、例えばビニルトリメトキシシラン、ビニルトリエトキシシラン、ビニルトリプロポキシシラン、ビニルトリブトキシシラン、（メタ）アクリロイルオキシメチルトリメトキシシラン、（メタ）アクリロイルオキシエチルトリメトキシシラン、（メタ）アクリロイルオキシプロピルトリメトキシシラン、（メタ）アクリロイルオキシプロピルトリエトキシシラン、（メタ）アクリロイルオキシエチルトリエトキシシラン、（メタ）アクリロイルオキシプロピルトリブトキシシランなどを挙げられ、これらは１種又は２種以上用いることができる。
【００１３】
尚、本明細書において「（メタ）アクリロイル」は、「アクリロイルまたはメタクリロイル」を表す。
【００１４】
水酸基含有重合性不飽和モノマーとしては、例えば２−ヒドロキシエチル（メタ）アクリレート、ヒドロキシプロピル（メタ）アクリレート、２，３−ジヒドロキシブチル（メタ）アクリレート、４−ヒドロキシブチル（メタ）アクリレート、ポリエチレングリコールモノ（メタ）アクリレート等の多価アルコールとアクリル酸又はメタクリル酸とのモノエステル化物、該多価アルコールとアクリル酸又はメタクリル酸とのモノエステル化物にε−  カプロラクトンを開環重合した化合物などが挙げられ、これらは１種又は２種以上用いることができる。
【００１５】
シクロアルキル基含有重合性不飽和モノマ−としては、例えばシクロペンチル（メタ）アクリレート、シクロヘキシル（メタ）アクリレート、メチルシクロヘキシル（メタ）アクリレート、ｔ−ブチルシクロヘキシル（メタ）アクリレート、ヒドロキシメチルシクロヘキシル（メタ）アクリレート、シクロオクチル（メタ）アクリレート、シクロデシル（メタ）アクリレート、シクロドデシル（メタ）アクリレートなどが挙げられ、これらは１種又は２種以上用いることができる。
【００１６】
その他の重合性不飽和モノマーとしては、例えばメチル（メタ）アクリレート、エチル（メタ）アクリレート、ｎ−プロピル（メタ）アクリレート、イソプロピル（メタ）アクリレート、ｎ−ブチル（メタ）アクリレート、イソブチル（メタ）アクリレート、ｔｅｒｔ−ブチル（メタ）アクリレート、２−エチルヘキシルアクリレート、ｎ−オクチル（メタ）アクリレート、ラウリル（メタ）アクリレート、イソボルニル（メタ）アクリレート、ステアリル（メタ）アクリレートなどのアクリル酸又はメタクリル酸のアルキルエステル；アクリル酸、メタクリル酸、マレイン酸、無水マレイン酸などのカルボキシル基含有重合性不飽和モノマー；Ｎ，Ｎ−ジメチルアミノエチル（メタ）アクリレート、Ｎ，Ｎ−ジエチルアミノエチル（メタ）アクリレート、Ｎ，Ｎ−ジメチルアミノプロピル（メタ）アクリレートなどのアミノアルキル（メタ）アクリレート；アクリルアミド、メタアクリルアミド、Ｎ，Ｎ−ジメチルアミノエチル（メタ）アクリルアミド、Ｎ，Ｎ−ジエチルアミノエチル（メタ）アクリルアミド、Ｎ，Ｎ−ジメチルアミノプロピル（メタ）アクリルアミド、Ｎ−メチロールアクリルアミド、Ｎ−メチロールアクリルアミドメチルエーテル、Ｎ−メチロールアクリルアミドブチルエーテルなどの（メタ）アクリルアミド又はその誘導体；アクリロニトリル、メタクリロニトリル、酢酸ビニル、スチレン、ビニルトルエン、α−メチルスチレン；２−（２’−ヒドロキシ−５’−メタクリロイルオキシエチルフェニル）−２Ｈ−ベンゾトリアゾール、４−（メタ）アクリロイルオキシ−１，２，２，６，６−ペンタメチルピペリジンなどの紫外線吸収性もしくは紫外線安定性重合性不飽和モノマーなどが挙げられ、これらは１種又は２種以上用いることができる。
【００１７】
本発明に使用されるコア／シェルエマルションは、アルコキシシリル基含有重合性不飽和モノマ−０．０１〜２０重量％、好ましくは０．１〜１０重量％、その他の重合性不飽和モノマー８０〜９９．９９重量％、好ましくは９０〜９９．９重量％からなるモノマ−混合物を乳化重合して得られるアクリル共重合体（ｉ）の存在下に、アルコキシシリル基含有重合性不飽和モノマ−０．０１〜２０重量％、好ましくは０．１〜１０重量％、水酸基含有重合性不飽和モノマー０〜１０重量％、好ましくは１〜５重量％、シクロアルキル基含有重合性不飽和モノマ−０〜７０重量％、好ましくは５〜５０重量％、その他の重合性不飽和モノマー０〜９９．９９重量％、好ましくは３５〜９３．９重量％からなるモノマ−混合物を加えて乳化重合して得られるアクリル共重合体（ｉｉ）を含むコア／シェルエマルションである。
【００１８】
コア成分となる上記アクリル共重合体（ｉ）においては、アルコキシシリル基含有重合性不飽和モノマ−の共重合量が上記範囲をはずれると、得られる塗膜の耐水性や耐ブロッキンング性等に不具合を生じるので好ましくない。また該アルコキシシリル基含有重合性不飽和モノマ−のアルコキシ基は、エトキシ基であることが特に反応性と塗料の貯蔵性のバランスの点から好適である。特にアルコキシシリル基含有重合性不飽和モノマ−としてビニルトリエトキシシランを用いると、貯蔵安定性、エマルション合成時の重合安定性のバランスが良いので好ましい。
【００１９】
一方、シェル成分となる上記アクリル共重合体（ｉｉ）においては、アルコキシシリル基含有重合性不飽和モノマ−の共重合量が上記範囲をはずれると、得られる塗膜の耐水性や基材との密着性、エマルション合成時の重合安定性等に不具合を生じるので好ましくない。また水酸基含有重合性不飽和モノマ−やシクロアルキル基含有重合性不飽和モノマ−の共重合量が上記範囲をはずれると、エマルションの重合安定性や得られる塗膜の耐水性、基材との密着性等に不具合を生じるので好ましくない。
【００２０】
上記コア／シェルエマルションにおいて、コア部とシェル部との重量比は１０／９０〜９０／１０、好ましくは２０／８０〜８０／２０の範囲内であることが適当である。この範囲を外れてコア部が少ないと塗膜の造膜性が低下し、コア部が多くなると塗膜の耐ブロッキング性が低下するので好ましくない。
【００２１】
上記コア／シェルエマルションの乳化重合時に用いられる乳化剤としては、所望の特性等に応じて、例えば、ジアルキルスルホコハク酸ナトリウム、ドデシルベンゼンスルホン酸ナトリウム、ラウリル硫酸ナトリウム、ポリオキシエチレンアルキルフェニルエーテル硫酸ナトリウム及びアルキルジフェニルエーテルジスルホン酸ナトリウム等のアニオン性乳化剤；ポリオキシエチレン高級アルコールエーテル及びポリオキシエチレンアルキルフェニルエーテル等のノニオン性乳化剤が挙げられ、さらにラジカル重合性二重結合を有するアニオン性又はカチオン性の反応性乳化剤が挙げられる。該反応性乳化剤としては、（メタ）アリル基、プロペニル基、ブテニル基等のラジカル重合性不飽和基とポリオキシアルキレン基とを有するスルホン酸ナトリウム塩やスルホン酸アンモニウム塩が例示でき、市販品としては「ラテムル」（商品名、花王（株）製）、「エレミノール」（商品名、三洋化成（株）製）、「アクアロン」（商品名、第一工業製薬（株）製）等が挙げられる。
【００２２】
上記コア／シェルエマルションにおいては、アクリル共重合体（ｉ）のガラス転移温度（ＴｇＡ）が−４０〜３０℃、好ましくは−３０〜２０℃であり、アクリル共重合体（ｉｉ）のガラス転移温度（ＴｇＢ）が３５〜１００℃、好ましくは４０〜８０℃であって、該ＴｇＢがＴｇＡより少なくとも２０℃以上、好ましくは３０℃以上高いことが必須である。
【００２３】
上記ＴｇＡが−４０℃未満では、耐ブロッキング性が不良となる恐れがあり、３０℃を超えると、造膜性や低温物性（凍結融解試験）などが低下するので好ましくない。またＴｇＢが３５℃未満では、耐ブロッキング性が不良となる恐れがあり、１００℃を超えると、造膜性や低温物性（凍結融解試験）などが低下するので好ましくない。さらに該ＴｇＢがＴｇＡより少なくとも２０℃未満では、耐ブロッキング性と造膜性や低温物性が両立しないので好ましくない。
【００２４】
本明細書において、共重合体のガラス転移温度（℃）は、下記式によって算出すること
ができる。
【００２５】
１／Ｔｇ（゜Ｋ）＝（Ｗ１／Ｔ１）＋（Ｗ２／Ｔ２）＋・・
Ｔｇ（℃）＝Ｔｇ（゜Ｋ）−２７３
各式中、Ｗ１、Ｗ２、・・は共重合に使用されたモノマーのそれぞれの重量％、Ｔ１、Ｔ２、・・はそれぞれ単量体のホモポリマ−のＴｇ（゜Ｋ）を表わす。なお、Ｔ１、Ｔ２、・・は、Ｐｏｌｙｍｅｒ  Ｈａｎｄ  Ｂｏｏｋ（Ｓｃｏｎｄ  Ｅｄｉｔｉｏｎ，Ｊ．Ｂｒａｎｄｕｐ・Ｅ．Ｈ．Ｉｍｍｅｒｇｕｔ  編）による値である。また、モノマーのホモポリマーのＴｇが明確でない場合のガラス転移温度（℃）は、静的ガラス転移温度とし、例えば示差走査熱量計「ＤＳＣ−５０Ｑ型」（島津製作所製、商品名）を用いて、試料を測定カップにとり、真空吸引して完全に溶剤を除去した後、３℃／分の昇温速度でー１００℃〜＋１００℃の範囲で熱量変化を測定し、低温側の最初のベースラインの変化点を静的ガラス転移温度とした。
【００２６】
本発明の窯業系無機基材用オートクレーブ養生前シーラーは、上記コア／シェルエマルションを主成分とするものであり、必要に応じて増粘剤、表面調整剤、造膜助剤、着色顔料、体質顔料、充填剤、硬化触媒、消泡剤、有機溶剤などを含有することができる。
【００２７】
本発明のシーラーの固形分は、通常、１〜４０重量％、好ましくは３〜３０重量％の濃度で使用される。固形分が１重量％未満になると塗装膜厚を確保するために塗装回数が多くなるので塗装作業性が悪くなり、一方４０重量％を越えると基材に対する浸透性が劣るため耐ブロッキング性が悪くなる。
【００２８】
本発明の塗装方法は、窯業系無機基材の１次養生板に、上述の通り得られる本発明のオートクレーブ養生前シーラーを塗布した後、オートクレーブ養生を行ない、次いで上塗り塗装を行なうものである。
【００２９】
上記無機基材としては、例えば、セメント系、珪酸カルシウム系、石膏等の無機質材料を主成分とする無機質多孔質基材（例えば、珪酸カルシウム板、石綿セメント板、木片セメント板、パルプセメント板、軽量気泡コンクリート板等の建築材料、構造材料、土木材料、あるいは工業材料として使用されているもの）が包含される。特にアスベストを含まない建材（石綿非含有建材）が好適である。
【００３０】
上記オートクレーブ養生前シーラーの塗装方法は、特に制限なしに従来から公知の塗装方法、例えば、ローラー、刷毛、スプレー、浸漬、シャワーコーター、フローコーター（カーテンフローコーターなど）等の方法で行うことができる。上記シーラーの塗布量（固形分換算）は、１〜１０００ｇ／ｍ２、好ましくは５〜５００ｇ／ｍ２の範囲である。塗布量が１ｇ／ｍ２未満になると耐エフロレッセンス性が低下し、一方１０００ｇ／ｍ２を越えると耐ブロッキング性等が低下するので好ましくない。
【００３１】
本発明では、上記オートクレーブ養生前シーラーを塗布する前に１次養生板を予備加熱（プレヒート）しておく、及び／又は上記オートクレーブ養生前シーラーを塗布した後、乾燥（アフターヒート）してからオートクレーブ養生を行なうことが耐ブロッキング性の点から必須である。プレヒート及びアフターヒートは、どちらか一方だけでも良いが両方行われることが特に望ましい。
【００３２】
上記シーラーのプレヒート及びアフターヒートは、例えば、基材が１次養生などにより加熱されている場合にはその１次養生による基材の余熱（約６０℃）により乾燥を行うことが好ましい。また、基材が余熱されていない場合には、基材の種類によって異なるが、通常約２０〜２００℃、約３秒〜６０分間の範囲で乾燥を行うことが好ましい。該乾燥において、特に基材の余熱による乾燥は、基材が暖まった状態でシーラーが塗装されるため基材に対する浸透性が優れるので架橋が基材内部にまで行き渡るので耐水性、耐エフロレッセンス性、耐ブロッキング性等の性能が優れるといった利点がある。
【００３３】
オートクレーブ養生は、特に制限なしに窯業系基材で採用されている条件で行うことができる。通常は約１６０〜１７０℃、約８〜９Ｋｇｆ／ｃｍ２、約４〜８時間、水蒸気存在下で行われる。
【００３４】
上塗り塗装には従来から公知の上塗り塗料を特に制限なしに使用することができる。上塗り塗料としては、例えばアクリル樹脂系、ウレタン樹脂系、塩化ビニル樹脂系、繊維素樹脂系、シリコーン系樹脂、ポリエステル系樹脂、アルキド系樹脂、フッ素樹脂系及びこれらの２種以上の変性樹脂やブレンド樹脂等を使用することができる。また、上塗り塗料はラッカータイプもしくは架橋タイプのものいずれにおいても使用することができる。上塗としては上記樹脂系の塗料を顔料化した塗料を塗布する場合と、さらにその上に顔料の入らないクリア塗料を塗布する場合があるが、何れの場合でも本発明のシーラーを下塗りとして使用することができる。また、上塗り塗料は水性、有機溶剤系、無溶剤系のいずれの塗料形態であっても構わない。
【００３５】
【実施例】
以下、実施例を挙げて本発明をさらに詳細に説明する。尚、「部」及び「％」はそれぞれ「重量部」及び「重量％」を示す。
【００３６】
共重合体エマルション（Ａ）の製造
製造例１
温度計、サーモスタット、攪拌器、還流冷却器、及び滴下装置を備えた容量２リットルの反応容器に、脱イオン水５０部、「アクアロンＨＳ−１０２５」（商品名、第一工業製薬社製、反応性乳化剤）０．０５部を仕込み、８５℃まで昇温した。別容器に、脱イオン水３８部、「アクアロンＨＳ−１０２５」３部、重合開始剤としてペルオキソ硫酸アンモニウム０．１５部を添加し、よく攪拌後、その中に下記モノマー混合物を加えて攪拌しモノマー乳化物（１）を得た。
【００３７】
シクロヘキシルメタクリレート                                    １０        部
スチレン                                                                            １８        部
ｉ−ブチルメタクリレート                                            ２０        部
２−エチルヘキシルアクリレート                ２０．６部
ビニルトリエトキシシラン                                ０．７部
メタクリル酸                                                                        ０．７部
【００３８】
この乳化物（１）を３時間かけて反応容器に滴下した。次いで別容器に、脱イオン水１６部、「アクアロンＨＳ−１０２５」１．５部、ペルオキソ硫酸アンモニウム０．０５部を添加し、よく攪拌後、その中に下記モノマー混合物を加えて攪拌しモノマー乳化物（２）を得た。
【００３９】
シクロヘキシルメタクリレート                                        ８．４部
スチレン                                                                            １６        部
ｉ−  ブチルメタクリレート                                              ２        部
２−エチルヘキシルアクリレート                      ２        部
ビニルトリエトキシシラン                                ０．３部
ヒドロキシエチルメタクリレート                                    １        部
メタクリル酸                                                                        ０．３部
【００４０】
前記モノマー乳化物（１）の滴下終了後、その中に上記モノマー乳化物（２）を１時間かけて滴下し、その後８５℃で２時間熟成した後、４０℃まで冷却して、乳白色の共重合体エマルション（Ａ−１）を得た。得られた共重合体エマルション（Ａ−１）の固形分は４７．７％、コア／シェルエマルション粒子の平均粒子径は１３０ｎｍであった。
【００４１】
製造例２〜６
製造例１において、モノマー乳化物（１）及びモノマー乳化物（２）に用いた各モノマー組成を後記表１に示す通りとする以外は、製造例１と同様にして共重合体エマルション（Ａ−２）〜（Ａ−６）を得た。尚、製造例３では乳化剤として「アクアロンＨＳ−１０２５」（商品名、第一工業製薬社製、反応性乳化剤）の代わりに「ニューコール７０７ＳＦ」（商品名、日本乳化剤社製、非反応性乳化剤）を同量用いて行なった。
【００４２】
【表１】
2004244466.tif 000002
【００４３】
製造例７
温度計、サーモスタット、攪拌器、還流冷却器、及び滴下装置を備えた容量１リットルの反応容器に脱イオン水５０部、アクアロンＨＳ−１０２５（商品名、第一工業製薬社製、反応性乳化剤）０．０５部を仕込み、８５℃まで昇温した。別容器に、脱イオン水５４部、アクアロンＨＳ−１０２５（商品名、第一工業製薬社製、反応性乳化剤）４．５部、重合開始剤としてペルオキソ硫酸アンモニウム０．２部を添加し、よく攪拌後、その中に下記モノマー混合物を加えて攪拌しモノマー乳化物（１）を得た。
【００４４】
シクロヘキシルメタクリレート                                    １８．４部
スチレン                                                                            ３４        部
ｉ−ブチルアクリレート                                                ２２        部
２−エチルヘキシルアクリレート                  ２２．６部
ビニルトリエトキシシラン                                １        部
ヒドロキシメチルメタクリレート                                    １        部
メタクリル酸                                                                        １        部
【００４５】
この乳化物（１）を３時間かけて反応容器に滴下した。モノマー乳化物（１）を滴下終了後は、さらに１時間熟成し、乳白色の共重合体（Ａ−７）を得た。得られた共重合体エマルション（Ａ−７）の固形分は４７．９％、エマルション粒子の平均粒子径は１３０ｎｍであった。
【００４６】
硬化型樹脂水溶液の製造（比較用）
製造例８
温度計、攪拌機、冷却器及び滴下ロートを備えた３００ｃｃの４つ口フラスコに、プロピレングリコールモノメチルエーテル１００部を入れ、８０〜９０℃に昇温させ、このものにメチルメタクリレート３０部、ｎ−ブチルアクリレート３０部、スチレン１３部、Ｎ−ｎ−ブトキシメチルアクリルアミド１０部、２−ヒドロキシエチルアクリレート１０部、アクリル酸７部及びアゾビスイソブチロニトリル１部の混合液を３時間にわたり滴下した。その後同温度で１時間熟成した後、アゾビスブチロニトリル１部を追加触媒として配合し、更に２時間熟成して、樹脂固形分５０％、樹脂酸価５６ｍｇＫＯＨ／ｇ、樹脂の数平均分子量約６０００の共重合体溶液を得た。
【００４７】
次いで、得られた溶液にトリエチルアミンの中和剤を０．９当量配合し攪拌混合した後、固形分が約２０％になるまで脱イオン水を徐々に滴下混合攪拌して樹脂水溶液（Ａ−８）を製造した。
【００４８】
顔料ペーストの作成
「ＢＹＫ−１９０」（ビックケミー社製、商品名、分散用樹脂）２部、脱イオン水５０部、チタン白５０部及びタルク５０部を混合し、これをペイントシェーカーにて分散処理して固形分６７％の顔料ペーストを作成した。
【００４９】
水性シーラーの作成
実施例１〜５及び比較例１〜３
上記製造例１〜７で得られた共重合体エマルションなどを、後記表２に示す配合にて攪拌混合した後、アンモニア０．１部を加えてｐＨを約８〜９に調整し、さらに脱イオン水を適量加えて固形分３０％の各水性シーラーを得た。尚、表２の配合は固形分表示である。
【００５０】
また比較例４の水性シーラーとして、上記製造例８で得た樹脂水溶液（Ａ−８）をそのまま使用した。
【００５１】
【表２】
2004244466.tif 000003
【００５２】
塗 装
実施例６〜９及び比較例５〜８
アスベストを含まない１次養生板を、予め１００℃で５分間加熱（プレヒート）し、次いで表面に上記の通り作成した実施例１〜４及び比較例１〜４の各水性シーラーを表３の組み合わせで、塗布量が５０ｇ／ｍ２（固形分量）になるようにスプレー塗装した。これらをさらに１００℃で５分間乾燥（アフターヒート）して各塗装板を得た。次いでこれらを１７０℃×４時間の条件でオートクレーブにて養生を行なって各オートクレーブ養生板を得た。これらを下記性能試験に供した。結果を表３に併せて示す。
【００５３】
実施例１０
実施例６において、プレヒートをしない以外は実施例６と同様に行ない、オートクレーブ養生前の塗装板と、オートクレーブ養生板を得た。これを下記性能試験に供した。結果を表３に示す。
【００５４】
実施例１１
実施例６において、アフターヒートをしない以外は実施例６と同様に行ない、オートクレーブ養生前の塗装板と、オートクレーブ養生板を得た。これを下記性能試験に供した。結果を表３に示す。
【００５５】
比較例９
実施例６において、プレヒート及びアフターヒートの両方をしない以外は実施例６と同様に行ない、オートクレーブ養生前の塗装板と、オートクレーブ養生板を得た。これを下記性能試験に供した。結果を表３に示す。
【００５６】
【表３】
2004244466.tif 000004
【００５７】
性能試験方法
（＊１）耐エフロレッセンス性：各オートクレーブ養生板の塗膜を観察した。○は白化が全くないもの
△は白化して悪いもの
×は白化が著しいもの
【００５８】
（＊２）耐ブロッキング性：夫々２枚のオートクレーブ養生前の塗装板の塗装面同士を荷重が４００ｇ／ｃｍ２になるように加圧を行い、このものを１７０℃で１時間加熱した後、室温に冷却し２枚の１次養生板間の剥がれ易さを調べた。
○は全く付着せずに良好なもの
△は若干付着はしているが軽い力で剥離が可能なもの
×は強い力をかけないと剥離できないもの
【００５９】
（＊３）基材密着性：各オートクレーブ養生板を、気中で−２０℃×２時間凍結と水中で２０℃×１時間融解とを１サイクルとし、このものを３００サイクル試験を行った。その後、各試験板にカッターナイフで４ｍｍ間隔に５×５マスの碁盤目状の切れ目をいれ、粘着テープを貼り付けて剥離試験をした。
○は剥離したマス目がないもの
△は剥離したマス目が２マス以下のもの
×は剥離したマス目が３マス以上あるもの
【００６０】
（＊４）上塗り密着性：各オートクレーブ養生板に、アクリル系水性上塗り塗料「ＩＭコート５１１１」（関西ペイント社製、商品名）を膜厚５０μｍになるように塗装し、１００℃で１０分間乾燥した。
【００６１】
その試験板を、気中で−２０℃×２時間凍結と水中で２０℃×１時間融解とを１サイクルとし、このものを３００サイクル試験を行った。その後、この試験板にカッターナイフで４ｍｍ間隔に５×５マスの碁盤目状の切れ目をいれ、粘着テープを貼り付けて剥離試験をした。
○は剥離したマス目がないもの
△は剥離したマス目が２マス以下のもの
×は剥離したマス目が３マス以上あるもの
【００６２】
【発明の効果】
本発明によれば、特定のコア／シェルエマルションを主成分とするシーラーをオートクレーブ養生前シーラーとして用いることによって、特にアスベストを含まない１次養生板であっても、これに塗布することによって、耐ブロッキング性に優れ、且つエフロ発生を十分に防止でき、さらに基材及び上塗り層との密着性にも非常に優れた無機建材を得ることができる。